(57)【要約】  簡易な方法によって構築可能なコーティング部により優れた湿潤性を発現する。  医療用器具１０の基材１１の表面にはコーティング部１２が形成されている。コーティング部１２は、基材１１よりも湿潤時における潤滑性が高い第１潤滑部と、第１潤滑部とは異なる部分であって同コーティング部１２の外表面の少なくとも一部に設けられ、かつ第１潤滑部よりも湿潤時における初期の潤滑性が高い第２潤滑部とを備える。また、第１潤滑部は、基材よりも湿潤時における潤滑性が高い潤滑性材料として第１の潤滑性材料を含有し、第２潤滑部は、第１の潤滑性材料とは異なる第２の潤滑性材料を含有している。
2011129162.tif 000002
【特許請求の範囲】
【請求項１】
基材の表面にコーティング部が形成された医療用器具であって、
前記コーティング部は、
前記基材とは異なる材料により形成され、該基材よりも湿潤時における潤滑性が高い第１潤滑部と、
前記基材とは異なる材料により形成され、前記第１潤滑部とは異なる部分であって同コーティング部の外表面の少なくとも一部に設けられ、かつ前記第１潤滑部よりも湿潤時における初期の潤滑性が高い第２潤滑部と、
を備えることを特徴とする医療用器具。
【請求項２】
前記第１潤滑部は、前記基材よりも湿潤時における潤滑性が高い潤滑性材料として第１の潤滑性材料を含有し、
前記第２潤滑部は、前記第１の潤滑性材料とは異なる第２の潤滑性材料を含有する請求項１に記載の医療用器具。
【請求項３】
前記第１の潤滑性材料及び前記第２の潤滑性材料が親水性ポリマーである請求項２に記載の医療用器具。
【請求項４】
前記第１の潤滑性材料がポリビニルピロリドンであり、前記第２の潤滑性材料がポリエチレンオキシドである請求項３に記載の医療用器具。
【請求項５】
前記第１の潤滑性材料は前記基材に対して化学結合による固定がなされ、前記第２の潤滑性材料は前記基材に対して化学結合による固定がなされていない請求項２乃至４のいずれか一項に記載の医療用器具。
【請求項６】
前記第１潤滑部は、前記第２潤滑部よりも前記基材に対する接着性が高い請求項１乃至５のいずれか一項に記載の医療用器具。
【請求項７】
前記基材の表面に対し、前記第１潤滑部を配置した場合と前記第２潤滑部を配置した場合との湿潤時における潤滑性を比較したとき、湿潤初期において前記第２潤滑部の場合の方が潤滑性が高く、その後において前記第１潤滑部の場合の方が潤滑性が高い請求項１乃至６のいずれか一項に記載の医療用器具。
【請求項８】
前記コーティング部は、該コーティング部の外表面を構成する最外層と、同最外層と前記基材の表面との間に介在する中間層とを備え、
前記第２潤滑部により前記最外層が形成され、前記第１潤滑部により前記中間層が形成されている請求項１乃至７のいずれか一項に記載の医療用器具。
【請求項９】
前記最外層は、前記中間層に接した状態で同中間層に積層されているか、又は前記最外層に含有される材料と前記中間層に含有される材料とを含む遷移層を介して前記中間層に積層されている請求項８に記載の医療用器具。
【請求項１０】
医療用器具の製造方法であって、
基材とは異なる材料を含有する第１の溶液を用いて、該基材よりも湿潤時における潤滑性が高い第１潤滑部を前記基材の表面に形成する第１工程と、
前記第１工程の後、前記基材とは異なる材料を含有する第２の溶液を用いて、前記第１潤滑部とは異なる部分であって同医療用器具の外表面の少なくとも一部に、前記第１潤滑部よりも湿潤時における初期の潤滑性が高い第２潤滑部を形成する第２工程と、を備えることを特徴とする医療用器具の製造方法。
【請求項１１】
前記第１の溶液に、前記基材よりも湿潤時における潤滑性が高い潤滑性材料として第１の潤滑性材料を含有し、
前記第２の溶液に、前記第１の潤滑性材料とは異なる第２の潤滑性材料を含有する請求項１０に記載の医療用器具の製造方法。
【請求項１２】
前記第１の潤滑性材料がポリビニルピロリドンであり、前記第２の潤滑性材料がポリエチレンオキシドである請求項１１に記載の医療用器具の製造方法。
【請求項１３】
前記第２の溶液中における前記第２の潤滑性材料の濃度が０．２質量％以上０．５５質量％以下である請求項１１又は１２に記載の医療用器具の製造方法。
【発明の詳細な説明】
【技術分野】
【０００１】
本発明は、医療用器具及びその製造方法に関するものである。
【背景技術】
【０００２】
従来、カテーテル等といった生体に導入されて使用される医療用器具において、生体内に導入されたときの生体への損傷を抑制したり、操作者の操作性を向上させたりすることを目的として、医療用器具の基材表面に対し、湿潤時において潤滑性が高い材料をコーティングすることが行われている。このようなコーティング材として、例えば、シリコンオイルなどの各種オイルや、フッ素樹脂、シリコン樹脂などの低摩擦性樹脂等が使用されている。【０００３】
また近年、実用性や生体適合性等の観点から、基材表面に親水性ポリマーをコーティングすることで、湿潤時における基材表面の潤滑性を向上させることが研究されている（例えば、特許文献１参照）。特許文献１には、ポリエチレンオキシド（ＰＥＯ）やポリビニルピロリドン（ＰＶＰ）等といった親水性ポリマーを含有する溶液をプラスチック基層の表面に塗布し、その後放射線照射を行うことで、プラスチック基層の表面に親水性ポリマーを接着させることが開示されている。また、この特許文献１には、基材表面との結合性の観点から好ましい親水性ポリマーとしてＰＶＰを使用できることが開示されている。
【先行技術文献】
【特許文献】
【０００４】
【特許文献１】特開２００２−２３３５６８号公報
【発明の概要】
【発明が解決しようとする課題】
【０００５】
ところで、湿潤時において、その湿潤開始当初における潤滑性の良し悪しは、例えば生体内への導入を開始する際の操作性に及ぼす影響が大きく、ひいてはその器具の操作性等の評価に繋がりやすいことが考えられる。よって、湿潤開始当初の潤滑性は、医療用器具の操作性の向上等を図る上で特に重要な要素であり、これを最適にする必要があると考えられる。【０００６】
ところが、本発明者らは、例えば、ＰＶＰにより医療用器具の基材表面にコーティングを施した場合、基材に対する接着性は良好であるが、その反面、湿潤開始当初の潤滑性の立ち上がりが必ずしも良好でなく、湿潤開始当初において優れた潤滑性を有しているとは必ずしも言えないという知見を得た。また、優れたコーティングとして求められる複数の性能を一つの材料で実現しようとすると、例えば新たな材料の構築等といった高度な技術や処理などが必要になり、容易でないと考えられる。【０００７】
本発明は、上記課題を解決するためになされたものであり、簡易な方法によって構築可能なコーティング部を備えることにより優れた湿潤性を有する医療用器具及びその製造方法を提供することを主たる目的とする。
【課題を解決するための手段】
【０００８】
本発明者らは、親水性ポリマーなどの湿潤時に潤滑性を有する材料では、潤滑開始当初における潤滑性が各材料によって相違し、具体的には、湿潤開始後、潤滑性が十分に発揮されるまでに要する時間が相違することに着目した。そして、この知見に基づき以下の手段を採用することにより、上記課題を解決できることを見出した。【０００９】
すなわち、本発明は、基材の表面にコーティング部が形成された医療用器具であって、前記コーティング部が、前記基材とは異なる材料により形成され、該基材よりも湿潤時における潤滑性が高い第１潤滑部と、前記基材とは異なる材料により形成され、前記第１潤滑部とは異なる部分であって同コーティング部の外表面の少なくとも一部に設けられ、かつ前記第１潤滑部よりも湿潤時における初期の潤滑性が高い第２潤滑部と、を備えることを特徴とする。【００１０】
上記構成によれば、湿潤時における初期の潤滑性がより高い第２潤滑部がコーティング部の外部に露出している。これにより、本医療用器具を、例えば血液や体液等の水系に接触させた場合、湿潤初期では、第２潤滑部によって、基材表面に対し優れた潤滑性を付与することができる。したがって、本医療用器具は、第２潤滑部によって外表面に初期潤滑性を発現することができ、湿潤開始当初において優れた潤滑効果を奏することができる。故に、本器具を生体内へ導入する際に滑らかに挿入することが可能となる。【００１１】
また、本発明は、医療用器具の製造方法であって、基材とは異なる材料を含有する第１の溶液を用いて、該基材よりも湿潤時における潤滑性が高い第１潤滑部を前記基材の表面に形成する第１工程と、前記第１工程の後、前記基材とは異なる材料を含有する第２の溶液を用いて、前記第１潤滑部とは異なる部分であって同医療用器具の外表面の少なくとも一部に、前記第１潤滑部よりも湿潤時における初期の潤滑性が高い第２潤滑部を形成する第２工程と、を備えることを特徴とする。【００１２】
上記方法によれば、湿潤時における初期の潤滑性がより高い第２潤滑部がコーティング部の外部に露出している医療用器具を作製できる。したがって、本発明の方法によって作製された医療用器具を例えば血液や体液等の水系に接触させた場合、湿潤初期では、第２潤滑部によって基材表面に対し優れた潤滑性が付与される。つまり、上記方法により作製された医療用器具は、湿潤開始当初において優れた潤滑効果を奏することができ、生体内へ導入する際に滑らかに挿入することができる。
【図面の簡単な説明】
【００１３】
【図１】本医療用器具におけるコーティング部の一例を示す図。
【図２】滑り性試験に用いた装置を説明するための図。
【図３】２層コーティングについての滑り性試験の結果を示す図。
【図４】本コーティング部と単層コーティングとの比較結果を示す図。
【発明を実施するための形態】
【００１４】
以下、本発明について、適宜図面を参照しながら詳細に説明する。
【００１５】
本コーティング部は、医療用器具の表面に配置されており、基材よりも湿潤時における潤滑性が高い第１潤滑部と、この第１潤滑部とは異なる部分であってコーティング部の外表面に少なくとも一部に設けられた第２潤滑部とを備えている。そして、この第２潤滑部が、第１潤滑部よりも湿潤時における初期の潤滑性が高くなっている。
【００１６】
（第１潤滑部及び第２潤滑部の配置の形態）
コーティング部における第１潤滑部及び第２潤滑部の配置の形態について、まず一つは、第１潤滑部と第２潤滑部とによってコーティング部の外表面の少なくとも一部が形成される形態がある。このとき、第１潤滑部及び第２潤滑部を基材表面に設けることにより、第１潤滑部及び第２潤滑部からなる単層のコーティング部が形成される。
【００１７】
好ましくは、第１潤滑部が第２潤滑部よりも基材側に配置される形態であり、より好ましくは、コーティング部が、同コーティング部の外表面を構成する最外層と、その最外層と基材の表面との間に介在する中間層とを備える構成とし、第２潤滑部により最外層が形成され、第１潤滑部により中間層が形成される形態である。
【００１８】
図１に、本医療用器具におけるコーティング部の一例を示す。図１に例示するように、本医療用器具１０は、基材１１の表面にコーティング部１２を備えている。コーティング部１２は、その外表面を構成する最外層１２ａと、最外層１２ａと基材１１の表面との間に介在する中間層１２ｂとを備えている。そして、本器具１０では、この最外層１２ａの少なくとも一部が第２潤滑部になっており、中間層１２ｂが第１潤滑部になっている。このとき、第１潤滑部の一部を第２潤滑部が被覆する形態であってもよいが、好ましくは、図１に示すように、第１潤滑部の全体を第２潤滑部が被覆する形態である。こうすることにより、本器具１０を血液や体液等に接触させた際に、第２潤滑部に含まれる潤滑性材料によって、コーティング部１２の外表面全体に対して優れた初期潤滑性を付与することができる。
【００１９】
中間層１２ｂが第１潤滑部により形成され、最外層１２ａが第２潤滑部により形成される場合、中間層１２ｂと最外層１２ａとの間に、例えば薬剤等を含有する他の層を介在させてもよいが、好ましくは図１に例示するように、最外層１２ａが中間層１２ｂに接した状態で積層されるか、又は最外層１２ａに含有される材料と中間層１２ｂに含有される材料とを含む遷移層（図示略）を介して最外層１２ａが中間層１２ｂに積層される形態である。このとき、最外層１２ａは、中間層１２ｂ又は遷移層に対して化学結合による固定がなされていない、すなわち、最外層１２ａが基材１１の表面に対して化学結合による固定がなされていないのが好ましい。こうすることにより、最外層１２ａを中間層１２ｂ又は遷移層に固定させるための処理（例えば官能基の導入など）を省略することができ、コーティング部１２の作製を簡略化することができる。特に図１に示す構成では、最外層１２ａとしての第２潤滑部よりも基材１１側に、中間層１２ｂとしての第１潤滑部が配置されていることから、第２潤滑部によって最外層１２ａが形成されなくなった場合には、この第１潤滑部によって湿潤時における潤滑効果を維持可能である。よって、コーティング部１２の潤滑効果の持続性を確保しつつ、その作製を簡略化できる点において有意である。
【００２０】
（接着性）
第１潤滑部及び第２潤滑部の基材に対する接着性について、第１潤滑部の方が、第２潤滑部よりも基材に対する接着性が高いのが好ましい。より具体的には、基材の表面に対して第１潤滑部を配置したものと第２潤滑部を配置したものとのそれぞれの場合の基材表面における湿潤時の潤滑性を比較したとき、湿潤初期においては、第２潤滑部の場合の方が高く、その後において第１潤滑部の場合の方が高い構成とするとよい。つまり、本コーティング部では、第２潤滑部により湿潤時における初期の潤滑性を発現させ、第１潤滑部により潤滑効果の持続性（耐久性）を発現させる。こうすることにより、優れたコーティングとして求められる複数の潤滑性能、すなわち初期潤滑性及び潤滑効果の持続性を、基材表面に対し比較的容易に付与することができ、ひいては、本器具を生体内に挿入する際に、目的部位まで滑らかにかつ確実に挿入することができる。特に、図１のように、最外層１２ａが第２潤滑部であり中間層１２ｂが第１潤滑部である構成では、コーティング部１２と基材１１との接着面全体に対して高い接着性を発揮させることができ、基材１１の表面に対して潤滑効果を持続して付与することができ好ましい。
【００２１】
第１潤滑部としての中間層１２ｂは、中間層１２ｂとは別の層を介して基材表面に接着されてもよいが、好ましくは、図１に示すように、第１潤滑部としての中間層１２ｂが、基材１１の表面に接触して配置された形態である。この場合、別の層を形成するための煩雑な処理を省略することができ、本器具１０の作製の簡略化を図ることができる。
【００２２】
このとき、中間層１２ｂとしての第１潤滑部及び最外層１２ａとしての第２潤滑部の厚みについては、第１潤滑部の方が第２潤滑部よりも厚みを有しているのが好ましい。こうすることにより、第２潤滑部が最外層１２ａを形成しなくなった場合であっても、中間層１２ｂとしての第１潤滑部によって基材表面での潤滑効果を十分に持続可能である。
【００２３】
第２潤滑部における湿潤初期の潤滑性能を第１潤滑部よりも高くするための一つの形態としては、第１潤滑部に含有される潤滑性材料（第１の潤滑性材料）を架橋を形成可能なものとし、第２潤滑部がこの第１の潤滑性材料を含有するものとする。そして、第１の潤滑性材料によって形成される架橋の密度を、第１潤滑部よりも第２潤滑部において低くするか、又は第１潤滑部では第１の潤滑性材料を架橋構造とし、第２潤滑部では第１の潤滑性材料を架橋構造としないものとする。具体的には、第１潤滑部には、第１の潤滑性材料の他に架橋剤、また必要に応じてラジカル開始剤を含有させる。一方、第２潤滑部には、架橋剤を含有させないか、又は第２潤滑部における架橋剤の含有量を第１潤滑部のそれよりも少なくする。
【００２４】
好ましくは、第１潤滑部が第１の潤滑性材料を含有し、第２潤滑部が第１の潤滑性材料とは異なる第２の潤滑性材料を含有するものとする。そして、第２の潤滑性材料が第１の潤滑性材料よりも湿潤時における初期潤滑性が高いことによって、第２潤滑部における湿潤初期の潤滑性能が発現される形態である。この場合、第１の潤滑性材料が、第２の潤滑性材料よりも基材に対する接着性が高いものとするとよい。こうすることにより、第１の潤滑性材料によって第１潤滑部における潤滑効果の持続性能が発揮され、その結果、第１潤滑部及び第２潤滑部に対し、他方よりも良好な接着性又は初期潤滑性をそれぞれ比較的容易に発現させることができる。
【００２５】
例えば、潤滑性材料として、基材表面に対する接着性が高く、潤滑性能を持続して発現可能である一方、湿潤時において初期の潤滑性が低いといった特性を有するものがある。また逆に、湿潤時における初期の潤滑性は高いが、基材表面に対する接着性が低いものもある。この点、本構成では、１つの潤滑性材料において不足する潤滑性能（初期潤滑性、潤滑効果の持続性）を複数の潤滑性材料が互いに補い合うことにより、初期潤滑性と潤滑効果の持続性とを兼ね備えたコーティング部を比較的簡単な処理によって形成することが可能となる。
【００２６】
第１潤滑部の基材に対する接着性を高めるには、第１潤滑部が、第１の潤滑性材料を主成分として含有するのが好ましく、更に、第２の潤滑性材料を含んでいないか又は含んでいても微量であるのが好ましい。第１潤滑部において第２の潤滑性材料が存在することにより、第１潤滑部（中間層１２ｂ）の基材１１に対する接着性が低下し、潤滑効果の持続性が低下するおそれが生じるからである。
【００２７】
第１の潤滑性材料における基材に対する接着性は、共有結合等の化学結合により、基材表面に固定されることで発現されるのが好ましい。この場合、第１の潤滑性材料として、少なくとも第２の潤滑性材料よりも反応性に富んだものを用いるとよい。
【００２８】
このときの第１の潤滑性材料の固定化方法は特に限定しない。例えば、基材表面の官能基と潤滑性材料の官能基とを結合させる方法や、あるいは、潤滑性材料が高分子材料の場合、そのモノマーを基材表面に対しグラフト重合させる方法などがある。このとき、第１の潤滑性材料や、第１の潤滑性材料を接着させる部位（基材表面）に対し、他方の官能基と結合可能な官能基を新たに導入し、それらの官能基を種々の化学反応により結合させてもよいが、好ましくは、第１の潤滑性材料を含む溶液を基材表面等に塗布し、その後、放射線やプラズマ、紫外線等の照射などによって基材表面の官能基と潤滑性材料の官能基とを結合させる方法である。この固定化方法によれば、第１の潤滑性材料と基材表面との化学結合を比較的容易に行うことができる。
【００２９】
一方、第２の潤滑性材料については、基材表面や第１の潤滑性材料に固定可能であってもよいし固定不能であってもよい。第２の潤滑性材料が基材表面や第１の潤滑性材料に固定されていなくても、第１の潤滑性材料によって基材表面の潤滑効果が持続されるからである。また、第２の潤滑性材料として基材に対する接着性の高いものを用いる必要がなく、材料の選択の幅が広がる。
【００３０】
第２潤滑部が第２の潤滑性材料を含有し、第２の潤滑性材料によって初期潤滑性が発揮される構成において、第２潤滑部は、第１の潤滑性材料やその他の潤滑性材料を含んでいてもよい。好ましくは、第２潤滑部が、第２の潤滑性材料以外の潤滑性材料を含まないか、又は第１の潤滑性材料を含む構成において、第１の潤滑性材料に対する第２の潤滑性材料の重量比率が１以上の形態である。こうすることにより、湿潤時における初期の潤滑性を高く維持することができる。ただし、操作者が触ったときのべたつき感をできるだけ抑えるには、最外層１２ａを構成する第２潤滑部には、第１の潤滑性材料を含まず第２の潤滑性材料を含む構成とするのがよい。
【００３１】
また、第１の潤滑性材料及び第２の潤滑性材料として架橋形成可能な材料を用いた場合、架橋の密度が、第１潤滑部の方が第２潤滑部よりも高いのが好ましい。より好ましくは、第１の潤滑性材料は架橋され、第２の潤滑性材料はほぼ架橋されていない形態である。こうすることにより、第２潤滑部における湿潤初期の親水性を向上させることができる。
【００３２】
（第１の潤滑性材料及び第２の潤滑性材料）
第１の潤滑性材料及び第２の潤滑性材料としては、基材とは異なる材料であって、基材よりも湿潤時における潤滑性が高い材料を用いることができ、そのうち、親水性ポリマーを好ましく用いることができる。親水性ポリマーでは、熱や光照射等により分子間架橋が形成される。この架橋された親水性ポリマーは、体液や生理食塩水等の水系に接触されることにより吸水して膨潤し（湿潤し）、潤滑性を有するヒドロゲルとなる。このようなヒドロゲルでは、水系との接触時における水の取り込み速度（吸水速度）が材料間で相違し、その吸水速度の相違により、湿潤時における初期の潤滑性に優劣が生じやすいと考えられる。すなわち、水系との接触時において、水の取り込み速度が速い親水性ポリマーは、速やかに膨潤して潤滑性を直ちに発現し、逆に水の取り込み速度が遅い親水性ポリマーは、十分な潤滑性を発現可能に膨潤するまでに時間がかかり、良好な潤滑性を発現するまでに時間を要する。これに鑑み、本コーティング部では、水の取り込み速度がより速い親水性ポリマー（第２の潤滑性材料）をコーティング部の外表面に配置する。これにより、水系との接触時において、コーティング部の外表面が速やかに膨潤され、その結果、本器具の外表面において速やかに潤滑性が発現される。
【００３３】
第１の潤滑性材料及び第２の潤滑性材料について具体的には、第１の潤滑性材料が、ポリビニルピロリドン（ＰＶＰ）等のポリ−Ｎ−ビニルラクタム、ビニルエチルエーテル無水マレイン酸共重合体系ポリマー、アクリルアミドやその誘導体を主な構成成分とするポリアクリルアミド系ポリマーなどのうちの１つ又は複数であるのが好ましく、より好ましくはＰＶＰである。ＰＶＰはピロリドン環を有していることから、基材表面に反応性が比較的高い官能基が存在する場合には、紫外線等の照射による活性化によって基材表面の官能基との結合を容易に行うことができる。
【００３４】
また、第２の潤滑性材料としては、ポリエチレンオキシド（ＰＥＯ）、ヒドロキシエチルセルロース、カルボキシメチルセルロース、デンプン、デキストラン、ゼラチン等のうちの１つ又は複数であるのが好ましく、より好ましくはＰＥＯである。
【００３５】
特に好ましくは、第１の潤滑性材料がＰＶＰ、第２の潤滑性材料がＰＥＯの組み合わせである。ＰＶＰ，ＰＥＯにより基材表面にそれぞれ薄膜を形成したときの湿潤時における潤滑性を比較したとき、湿潤初期ではＰＥＯを配置した場合の方が基材表面における潤滑性が良好であり、その後、ＰＶＰを配置した場合の方が基材表面における潤滑性が良好になる。特に、ＰＶＰについては、摺動初期（湿潤初期）と摺動後期（湿潤後期）との潤滑性を比較した場合、摺動後期の方が潤滑性が高いといった特性を有している。したがって、図１に示すように、ＰＶＰを基材表面に接着させるとともに、初期潤滑性に優れたＰＥＯをコーティング部の外表面に配置した場合には、ＰＶＰの有する優れた接着性を活かしつつ、ＰＶＰに不足している初期潤滑性がＰＥＯによって補完される。
【００３６】
なお、ＰＥＯにおいて潤滑効果の持続性がＰＶＰよりも劣るのは、ＰＥＯがＰＶＰに比べて反応性が低く、その結果、基材表面とＰＥＯとの間において、化学結合による固定がなされていないことに起因するものと考えられる。この点を考慮すると、ＰＥＯについては、ＰＶＰに固定できないか又は固定できたとしても固定能力が低いことが考えられる。その点、図１の構成では、ＰＶＰが基材表面に接着された状態が維持されることから、時間経過に伴いＰＥＯを含む第２潤滑部の潤滑効果の持続性が低下したとしても、基材表面にはＰＶＰによって潤滑効果が持続して発現される。
【００３７】
さらに、ＰＥＯ及びＰＶＰは汎用の材料であり、入手容易である。また、ＰＥＯ及びＰＶＰは、生物由来の材料でない上、医療用として既に使用されており、生体安全性や生体適合性にも優れている。本コーティング部は、このような生体安全性・生体適合性に優れた汎用材料を複数種用いることによって、新たな材料の構築等といった高度な技術を要することなく、比較的簡易な方法により作製することができ、しかも湿潤時における潤滑性能に優れている点において好適である。加えて、ＰＥＯは、ＰＶＰに比べ、操作者が触ったときのべたつき感が少なく、触り心地が良好である。したがって、ＰＥＯをコーティング部の外表面に配置することにより、本器具の取り扱いを良好にすることができる。
【００３８】
なお、第１の潤滑性材料として親水性ポリマーを用いる場合、第１の潤滑性材料と基材表面との接着性を高めるべく、第１潤滑部に架橋剤が含有されているのが好ましい。一方、第２潤滑部については、架橋剤を含有していてもよいし含有していなくてもよい。また、第１潤滑部及び第２潤滑部における架橋剤の含有量は適宜定めればよいが、過剰量の架橋剤が含有されると、湿潤時において湿潤性が低下するため好ましくない。
【００３９】
架橋剤としては特に限定しないが、例えば、（１）複数のビニル基を一分子に有するモノマー、（２）グリシジル基を２以上有するもの、（３）ジイソシアネート、トリイソシアネートなどのイソシアネート化合物、（４）ラジカル開始剤などの少なくともいずれかを用いる。なお、（１）としては、例えば、ネオペンチルグリコールジアクリレート（ＮＰＧＤＡ）、ポリアルキレングリコールジアクリレート(メタクリレート)[(ポリ)エチレングリコールジアクリレート(メタクリレート)、(ポリ)プロピレングリコールジアクリレート(メタクリレート)]、アルカンジオールジアクリレート(メタクリレート)等が挙げられる。（２）としては、例えば、ポリアルキレングリコールジグリシジルエーテル、ネオペンチルグリコールジグリシジルエーテル、エポキシ化大豆油などが挙げられる。（３）としては、例えば、ジフェニルメタンジイソシアネート、トリレンジイソシアネート、ヘキサメチレンジイソシアネートなどのジイソシアネート、またそのアダクト、アロファナート、ビウレット、イソシアヌラートなどの変性体が挙げられる。（４）としては、アゾビスイソブチロニトリル（ＡＩＢＮ）などアゾ系の開始剤、過酸化物系の開始剤等が挙げられ、好ましくは、一分子で複数のラジカルを発生する開始剤である。これらのうち、潤滑性材料としてＰＶＰ，ＰＥＯを用いる場合には、ネオペンチルグリコールジアクリレート（ＮＰＧＤＡ）とラジカル開始剤（例えばＡＩＢＮ）との組み合わせをより好ましく用いることができる。
【００４０】
（医療用器具及び基材）
医療用器具としては、生体組織と接触して用いる器具であればよく、例えば、血管や消化管、尿管、気管等といった生体内の管や体腔に挿入される各種カテーテル、ガイドワイヤー、ステント、内視鏡、コンタクトレンズ、人工血管、人工関節等が挙げられるが、これらに限定するものではない。
【００４１】
基材は、例えば、Ｐｅｂａｘ（登録商標）などのポリエーテルポリアミドブロック共重合体、ポリエチレンやポリプロピレンなどのポリオレフィン、ポリエーテルエーテルケトン、ナイロン、ポリエステル、ポリエステルエラストマー、ポリイミド、ポリウレタンなどの樹脂や、金属などで構成される。好ましくは、ポリエーテルポリアミドブロック共重合体やナイロン、ポリエステル、ポリエステルエラストマー、ポリイミド、ポリウレタン、塩化ビニル等のように極性基を有する樹脂である。なお、ポリエチレンやポリプロピレンなどのポリオレフィン、ポリエーテルエーテルケトン、金属などについては、第１の潤滑性材料の固定化を行うための適当な表面処理を行うことで使用可能である。
【００４２】
（医療用器具の製造方法）
本発明の医療用器具の製造方法は、基材とは異なる材料を含有する第１の溶液を用いて、該基材よりも湿潤時における潤滑性が高い第１潤滑部を前記基材の表面に形成する第１工程と、第１工程の後、基材とは異なる材料を含有する第２の溶液を用いて、第１潤滑部とは異なる部分であって同医療用器具の外表面の少なくとも一部において、第１潤滑部よりも湿潤時における初期の潤滑性が高い第２潤滑部を形成する第２工程とを備える。以下、図１に示すコーティング部１２、詳しくは、基材表面に中間層１２ｂとしての第１潤滑部が形成され、かつコーティング部１２の外表面に最外層１２ａとしての第２潤滑部が形成されるコーティング部１２の作製手順について、図１を適宜用いて説明する。
【００４３】
（第１工程）
第１工程では、まず、基材とは異なる材料として第１の潤滑性材料を含む第１の溶液を準備する。第１の溶液を調製するための溶媒は、第１の潤滑性材料を溶解可能であればよく、例えばイソプロピルアルコールなどのアルコール系や蒸留水、それらの混合溶液などを使用する。続いて、第１の溶液を基材１１の表面に接触させる。接触の形態は特に限定せず、例えば塗布、浸漬、噴霧等の種々の方法を使用可能である。なお、第１の溶液と基材１１の表面との接触前に、基材表面と第１の潤滑性材料との接着性を高めるための表面処理、具体的には、例えばコロナ放電処理やプラズマ処理、紫外線照射処理等といった処理を実施してもよい。
【００４４】
その後、第１の溶液の存在下、例えば紫外線照射により第１の潤滑性材料を基材１１の表面に接着させる。このとき、第１の潤滑性材料の架橋形成に際し、架橋剤及びラジカル開始剤が必要な場合には、第１の溶液中に架橋剤及びラジカル開始剤を含有させておく。また、例えばＰＶＰのように、架橋剤及びラジカル開始剤の不存在下において紫外線等の照射により架橋形成が可能な潤滑性材料についても、第１の溶液中に架橋剤及びラジカル開始剤を含有させておくことで、第１の潤滑性材料における基材表面との接着性を高めることができる。以上により、基材１１の表面に中間層１２ｂとしての第１潤滑部が形成される。
【００４５】
（第２工程）
第１工程の終了後、続いて第２工程を実施する。第２工程では、まず、基材とは異なる材料として、第１の潤滑性材料又は第２の潤滑性材料、好ましくは上記の第２の潤滑性材料を含む第２の溶液を準備する。第２の溶液の溶媒は、第１の溶液の調製に用いた溶媒と異なっていてもよいが、同じ溶媒とするとよい。続いて、第２の溶液を、本器具１０の外表面、すなわち中間層１２ｂ（第１潤滑部）の外表面に接触させ、その後、紫外線照射等により、第２の溶液中における潤滑性材料の固定化を行う。このとき、第２の溶液中における潤滑性材料が、紫外線等の照射によって、第１潤滑部中における第１の潤滑性材料と同程度に架橋されてもよいが、好ましくは、第１潤滑部中における第１の潤滑性材料よりも架橋の密度が低い状態であるか、又は架橋されていない状態である。なお、第２の溶液中には、架橋剤及びラジカル開始剤が含有されていてもよいし、含有されていなくてもよい。以上により、第１潤滑部の外表面に最外層１２ａとしての第２潤滑部が形成される。
【００４６】
第１の潤滑性材料及び第２の潤滑性材料としては、ポリビニルピロリドン（ＰＶＰ）とポリエチレンオキシド（ＰＥＯ）との組み合わせが好ましい。また、第２の溶液中が第２の潤滑性材料を含有する場合、その第２の潤滑性材料の濃度、特に、ＰＶＰとＰＥＯとの組み合わせにおける第２の溶液中におけるＰＥＯ濃度は、０．１重量％以上１．０重量％以下であるのが好ましい。０．１重量％以上とすることにより、最外層１２ａに含まれる第２の潤滑性材料の量を、湿潤初期において優れた潤滑効果を発揮するのに十分な量にすることができる。また、１．０重量％以下とすることにより、最外層１２ａに含まれる第２の潤滑性材料の量が過剰になり過ぎず、第２の潤滑性材料が湿潤時において適度に膨潤される。より好ましくは、０．１重量％以上０．８２重量％以下であり、更に好ましくは、０．２重量％以上０．５５重量％以下である。特に、０．２５重量％以上０．５重量％以下とした場合には、基材表面に対して優れた潤滑性を付与することができる。
【００４７】
第１潤滑部及び第２潤滑部の厚みは、第１の溶液及び第２の溶液の塗布回数や、溶液中における潤滑性材料の濃度によって調整可能である。したがって、第１潤滑部を第２潤滑部よりも厚くするには、第１の溶液中の第１の潤滑性材料の濃度を、第２の溶液中の第２の潤滑性材料の濃度よりも高くするか、又は第１の溶液の塗布回数を第２の溶液の塗布回数よりも多くするとよい。
【実施例】
【００４８】
以下、本発明につき具体例を挙げて説明するが、本発明は以下の実施例に限定されるものではない。【００４９】
（１）コーティング溶液の調製
医療用器具の基材表面にコーティングを施すためのコーティング溶液を調製した。ここでは、ＰＶＰコーティング溶液及びＰＥＯコーティング溶液の２種類を準備した。ＰＶＰコーティング溶液は、イソプロピルアルコールと蒸留水とを４：１（重量比）で混合した混合溶媒を用い、これにポリビニルピロリドン（ＰＶＰ、グレードＫ−９０、分子量３６万、和光純薬製）、ネオペンチルグリコールジアクリレート（ＮＰＧＤＡ、ＡＬＤＲＩＣＨ社製）アゾビスイソブチロニトリル（ＡＩＢＮ、キシダ化学）を加えて撹拌することにより調製した。ＰＶＰコーティング溶液中における濃度は、ＰＶＰが０．８２重量％、ＮＰＧＤＡがＰＶＰ量に対して１５重量％とした。なお、ＡＩＢＮは少量を加えた。【００５０】
ＰＥＯコーティング溶液は、ＰＶＰコーティング溶液と同じ混合溶媒を用い、これにポリエチレンオキシド（ＰＥＯ、ＳＩＧＭＡ−ＡＬＤＲＩＣＨ社製）を加えて撹拌することにより調製した。ＰＥＯコーティング溶液中におけるＰＥＯの濃度は０．２５重量％とした。【００５１】
（２）基材のコーティング
医療用器具として、Ｐｅｂａｘ（登録商標）によって基材が形成されたカテーテルを用い、その基材の表面に対し、上記の２種類のコーティング溶液（ＰＶＰコーティング溶液、ＰＥＯコーティング溶液）を用いてコーティングを施した。コーティング手順として、まず、基材表面にコロナ放電を行うことにより基材の表面処理を行った。続いて、上記（１）で調製したＰＶＰコーティング溶液をディップコーティング法により基材表面に塗布し、その後、ＵＶ照射を９０秒行った。ここでは、ＰＶＰコーティング溶液によるディップコーティング及びその後のＵＶ照射の一連の処理を２回行った。その後、更に、上記（１）で調製したＰＥＯコーティング溶液をディップコーティング法によりカテーテルの外表面に塗布し、ＵＶ照射を３０秒行った。これにより、基材表面にＰＶＰ層が形成され、このＰＶＰ層の更に外側にＰＥＯ層が形成されたカテーテル（図１参照）が得られた。また、得られたカテーテルの表面を手で触ったところ、ベタつき感がさほどなく、手触りが良好であった。【００５２】
（３）湿潤時における潤滑性の評価
（３−１）滑り性試験
コーティング後のカテーテルについて、湿潤時における潤滑性を評価するための滑り性試験として、図２に示す装置２０を用いて摩擦抵抗値を測定した。装置２０としては、図２に示すように、水槽２１の中空部にゴム板２２を配置したものを用いた。なお、ゴム板２２は、支持軸（図示略）によって所定位置に固定した状態に支持可能になっている。ゴム板２２は天然ゴム製、厚さ３ｍｍのものを使用した。このゴム板２２には、針（１８Ｇ）を垂直に穿刺することでゴム板２２の表裏面を貫通する切り込み２３が設けられている。摩擦抵抗値の測定については、まず、準備した検体２４（カテーテル）の内部に芯材（金属製）を挿入し、その検体２４をゴム板２２の切り込み２３に通し、これを水が充填された水槽２１中にセットした。このとき、ゴム板２２を支持軸によって水槽２１中の所定位置に固定した。その後、ゴム板２２の位置を固定したまま検体２４を上下方向に往復動させ、そのときのゴム板２２と検体２４との摩擦抵抗を摩擦抵抗測定器（デジタルフォースゲージ）２５により測定した。その測定値を摩擦抵抗値［ｇｆ］とした。このとき、ストローク長を１０ｃｍ、ストローク速度を１３往復／分として測定を行った。【００５３】
（３−２）検体の準備
滑り性試験の検体としては、ＰＥＯコーティング溶液におけるＰＥＯ濃度が異なる４つの検体（ＰＥＯ濃度：０．１重量％，０．２５重量％，０．５重量％，０．８２重量％）を上記（２）と同様のコーティング方法により準備した（それぞれ検体番号１〜４）。また、ＰＥＯ濃度に対してＮＰＧＤＡを３７．５重量％含む上記（１）のＰＥＯコーティング溶液を調製し、この調製液を用いて上記（２）と同様の方法によりコーティング処理した検体を準備した（検体番号５）。なお、検体番号１〜５については、基材表面にＰＶＰ層が形成され、更にその外側にＰＥＯ層が形成された２層コーティングである。【００５４】
また、比較例として、１種類のコーティング溶液をディップコーティング法により基材表面に塗布してＵＶ照射することにより単層コーティングを施した検体を準備した。ここでは、１．０重量％ＰＥＯコーティング溶液を用いたもの（検体番号６）、０．８２重量％ＰＶＰコーティング溶液を用いたもの（検体番号７）、０．５０重量％ＰＥＯ及び０．５０重量％ＰＶＰを含むコーティング溶液を用いたもの（検体番号８）の３つの検体を準備した。なお、これら検体番号６〜８の作製に用いたコーティング液にはＮＰＧＤＡを添加した。このとき、ＮＰＧＤＡ濃度を、検体番号６についてはＰＥＯ濃度に対して３７．５重量％、検体番号７についてはＰＶＰ濃度に対して１５重量％、検体番号８についてはＰＥＯ及びＰＶＰの合計濃度に対して３７．５重量％とした。また、各液に対してＡＩＢＮを少量ずつ添加した。８つの検体の組成等をまとめたものを下記の表１に示す。【００５５】
【表１】
2011129162.tif 000003
【００５６】
（３−３）湿潤時における潤滑性評価
各検体について上記（３−１）の滑り性試験を行った。滑り性試験は、エチレンオキサイドガス滅菌（ＥＯＧ滅菌）の実施後に行った。なお、滑り性試験に際し、検体を往復動させるときのストローク長及びストローク速度については各検体間で同じにした。【００５７】
（３−４）２層コーティングの潤滑性評価
ＰＥＯとＰＶＰとによる２層コーティングを施した検体番号１〜４について滑り試験を行った結果を図３に示す。【００５８】
図３に示すように、まず、湿潤時における初期潤滑性として１往復〜５往復後のそれぞれの抵抗値［ｇｆ］について見ると、検体番号１では１１〜１６、検体番号２では７．５〜９．５、検体番号３では９．０〜１２、検体番号４では１５〜１９であった。また、いずれの検体においても、往復回数の増大に伴う抵抗値の増加側への変化が小さく、５０往復後の抵抗値は、１往復後の抵抗値の１．３〜２．３倍程度であった。このことから、検体番号１〜４は、湿潤時において初期潤滑性を継続して維持することができ、潤滑効果の持続性（耐久性）が良好であることが分かった。【００５９】
特に、ＰＥＯコーティング溶液中のＰＥＯ濃度が０．２５重量％の検体番号２及び０．５重量％の検体番号３では、他の検体と比較して抵抗値が全体的に小さく、かつ往復回数の増大に伴う抵抗値の変化が小さく、摺動性が非常に良好であることが分かった。その中でも特に、検体番号２では、往復動の開始当初（湿潤開始当初）から終始、４つの検体のうち抵抗値が最も小さく、かつ往復動を繰り返し実施した場合において抵抗値がほぼ一定であった。これらのことから、ＰＥＯ濃度０．２５重量％の検体番号２が湿潤時における初期の潤滑性及び耐久性において最も優れていると言える。【００６０】
また、ＰＥＯコーティング溶液中にＮＰＧＤＡを含有させた検体番号５では、検体番号２とほぼ同じ抵抗値の推移を示し、１往復〜５０往復後のそれぞれの抵抗値が８〜１１の範囲内でほぼ一定であった。このことから、ＰＥＯ層にはＮＰＧＤＡが含んでいてもよいし含んでいなくてもよいことが分かった。【００６１】
さらに、各検体について、ＥＯＧ滅菌後、更に加温による加速劣化試験（６０℃、１ヶ月）を実施した後に上記の滑り性試験を行った。その結果、いずれの検体についても、１往復後の抵抗値が加速劣化試験前とほぼ同じであり、また、５０往復後の抵抗値が１往復後の抵抗値の１．５倍以下であった。このことから、検体１〜４の製品寿命は良好であると言える。【００６２】
（３−５）単層コーティングとの比較
２層コーティングの検体番号１〜４のうち、湿潤時における表面潤滑性が特に良好であった検体番号２について、単層コーティングの検体番号６（ＰＥＯ単独）、検体番号７（ＰＶＰ単独）、検体番号８（ＰＥＯとＰＶＰとの混合系）との比較を行った。その結果を図４に示す。なお、図４中、実線は検体番号２、点線は検体番号６、一点鎖線は検体番号７、二点鎖線は検体番号８における抵抗値の推移を示す。また、図４は、加熱滅菌後であって加速劣化試験の実施前の試験結果である。【００６３】
図４に示すように、ＰＥＯ単独の検体番号６及び混合系の検体番号８では、１往復〜３往復後における抵抗値については検体番号２とさほど大きな違いがなかった。ところが、検体番号６，８では、往復回数の増大に伴い抵抗値が大きくなり、５０往復後において、検体番号２では１往復後の抵抗値の約１．３倍であったのに対し、検体番号６，８では１往復後の抵抗値の約４倍になった。このことから、ＰＥＯ又は混合系の単層コーティング（検体番号６，８）では、医療用器具に対して初期潤滑性を付与できるものの、検体番号２ほど初期潤滑性が良好ではなく、また、耐久性についても検体番号２に比べて劣ると言える。【００６４】
ＰＶＰの単層コーティング（検体番号７）について、湿潤初期の抵抗値［ｇｆ］を見ると、１往復後では１８であり、検体番号２，６，８のいずれよりも大きかった。この値は、検体番号２との比較において言えば、検体番号２の２倍以上であった。また、検体番号７では、１往復〜１０往復後までのそれぞれの抵抗値を見ると、往復回数が増大するにつれて抵抗値が小さくなり、その後、１２〜１３でほぼ一定となった。このことから、ＰＶＰの単層コーティングでは、湿潤時において湿潤初期の潤滑性がさほど良好でなく、潤滑性が発現されるまでに時間を要することが分かった。なお、ＰＶＰの初期潤滑性が低いのは、ＰＶＰでは、水系に接触させた場合において水を分子鎖間に取り込む際の水の取り込み速度（吸水速度）がＰＥＯに比べて遅く、十分に膨潤するまでに時間を要することに起因するものと推測される。【００６５】
また、検体番号７について、抵抗値が一定になった後では、検体番号６，８に比べて抵抗値が小さかったが、検体番号２よりは大きかった。以上より、ＰＶＰの単層コーティングである検体番号７では、外表面にＰＥＯを含む層が形成された検体番号６，８と比較すると、湿潤時における初期潤滑性が劣る反面、その後、良好な潤滑性を発現できることが分かった。一方、検体番号７と検体番号２とでは、初期潤滑性及び潤滑効果の持続性（耐久性）の両者において、検体番号２の方が良好であることが分かった。以上より、ＰＶＰ及びＰＥＯの少なくともいずれかによる単層コーティングよりも、ＰＶＰ層とＰＥＯ層との２層コーティングの方が初期潤滑性及び耐久性に優れていた。また、得られたカテーテルの表面の手触りについても、ＰＶＰの単層コーティングや、ＰＶＰとＰＥＯとの混合系の単層コーティングに比べてベタつき感が少なく、手触り良好であった。
【符号の説明】
【００６６】
１０…医療用器具、１１…基材、１２…コーティング部、１２ａ…最外層、１２ｂ…中間層、２０…装置、２１…水槽、２２…ゴム板、２３…切り込み、２４…検体、２５…摩擦抵抗測定器。
【図１】
2011129162.tif 000004
【図２】
2011129162.tif 000005
【図３】
2011129162.tif 000006
【図４】
2011129162.tif 000007
【国際調査報告】
2011129162.tif 000008
2011129162.tif 000009
2011129162.tif 000010
2011129162.tif 000011